(57)【特許請求の範囲】
【請求項１】
基材層とヒートシール樹脂層を有する積層体であって、
ヒートシール樹脂層は表面に凹凸を有し、凹凸のピッチは、５０μｍ以上２０００μｍ以下であり、凹凸の高さは、５μｍ以上１０００μｍ以下であり、
ヒートシール樹脂層の表面には、
平均一次粒子径が５ｎｍ以上１０００ｎｍ以下の疎水性粒子と、
Ｍ（ＯＲ）ｎ（Ｍは金属元素、Ｏは酸素、Ｒは有機基を表す。また、ｎは金属元素Ｍの配位数を示す）で表される金属アルコキシドあるいは該金属アルコキシドの加水分解物と、
を含む複合物からなる撥水層を有することを特徴とする撥水性積層体。
【請求項２】
前記疎水性粒子は、ジメチルシリル、トリメチルシリル、ジメチルポリシロキサン、ジメチルシロキサン、アミノアルキルシリル、アルキルシリル、メタクリルシリルのいずれかの官能基で疎水化表面処理された、酸化珪素または酸化アルミニウムであることを特徴とする請求項１に記載の撥水性積層体。
【請求項３】
前記金属アルコキシドあるいは該金属アルコキシドの加水分解物中の金属は、珪素、アルミニウム、チタニウムから選択される１種類以上であることを特徴とする請求項１または２に記載の撥水性積層体。
【請求項４】
基材層とヒートシール樹脂層を有する積層体の製造方法であって、
ヒートシール樹脂層は表面に凹凸を有し、凹凸のピッチは、５０μｍ以上２０００μｍ以下であり、凹凸の高さは、５μｍ以上１０００μｍ以下であり、
ヒートシール樹脂層の表面には、
平均一次粒子径が５ｎｍ以上１０００ｎｍ以下の疎水性粒子と、
Ｍ（ＯＲ）ｎ（Ｍは金属元素、Ｏは酸素、Ｒは有機基を表す。また、ｎは金属元素Ｍの配位数を示す）で表される金属アルコキシドあるいは該金属アルコキシドの加水分解物と、
を含む複合物からなる撥水層を有しており、
前記ヒートシール樹脂層は、低密度ポリエチレン樹脂、ポリプロピレン樹脂、エチレン−メタクリル酸共重合体、エチレン−酢酸ビニル共重合体、アイオノマー樹脂から選択される１種以上の樹脂からなり、
前記ヒートシール樹脂層表面の凹凸を、スタンパーによる圧着加工によって形成するこ
とを特徴とする撥水性積層体の製造方法。
【請求項５】
基材層とヒートシール樹脂層を有する積層体の製造方法であって、
ヒートシール樹脂層は表面に凹凸を有し、凹凸のピッチは、５０μｍ以上２０００μｍ以下であり、凹凸の高さは、５μｍ以上１０００μｍ以下であり、
ヒートシール樹脂層の表面には、
平均一次粒子径が５ｎｍ以上１０００ｎｍ以下の疎水性粒子と、
Ｍ（ＯＲ）ｎ（Ｍは金属元素、Ｏは酸素、Ｒは有機基を表す。また、ｎは金属元素Ｍの配位数を示す）で表される金属アルコキシドあるいは該金属アルコキシドの加水分解物と、
を含む複合物からなる撥水層を有しており、
前記ヒートシール樹脂層は、ポリアクリル樹脂、ＥＶＡ樹脂、ポリエチレン樹脂、ＳＢＲ、変性オレフィン樹脂から選択される１種以上の樹脂を主成分とするヒートシール性ニスからなり、
前記表面の凹凸を、スタンパーによる圧着加工によって形成することを特徴とする撥水性積層体の製造方法。
【請求項６】
基材層とヒートシール樹脂層を有する積層体の製造方法であって、
ヒートシール樹脂層は表面に凹凸を有し、凹凸のピッチは、５０μｍ以上２０００μｍ以下であり、凹凸の高さは、５μｍ以上１０００μｍ以下であり、
ヒートシール樹脂層の表面には、
平均一次粒子径が５ｎｍ以上１０００ｎｍ以下の疎水性粒子と、
Ｍ（ＯＲ）ｎ（Ｍは金属元素、Ｏは酸素、Ｒは有機基を表す。また、ｎは金属元素Ｍの配位数を示す）で表される金属アルコキシドあるいは該金属アルコキシドの加水分解物と、
を含む複合物からなる撥水層を有しており、
前記ヒートシール樹脂層は、エチレン−酢酸ビニル共重合体またはポリオレフィン樹脂と、ワックスと、タッキファイヤーと、を含むホットメルト樹脂であり、
塗工用の凹版に由来する版目で、前記ヒートシール樹脂層表面の凹凸を形成することを特徴とする撥水性積層体の製造方法。
【発明の詳細な説明】
【技術分野】
【０００１】
本発明は、撥水性を有する積層体に関し、特に食品やトイレタリー商品の容器の蓋材や包装袋として用いられる、撥水性と熱シール性を兼ね備えた積層体に関する。
【背景技術】
【０００２】
液状またはゲル状の、食品やトイレタリー商品などを収納するための、包装袋や容器の蓋材としては、商品に接する面が熱シール性を備えた積層体によって構成されるものが多く知られている。これらの積層体は、少なくとも基材とヒートシール樹脂層を有し、ヒートシール樹脂層同士を向かい合わせて周縁を熱シールして包装袋としたり、他の容器例えばプラスチック製の容器の開口部に熱シールして蓋材として用いたりする。
【０００３】
いずれの場合であってもヒートシール樹脂層には、内容物が直接接触する。内容物の粘度が低いものである場合にはあまり問題とならないが、内容物の粘度が高いものや、固形物が混じっているものなどの場合、内容物に対するヒートシール樹脂層面の濡れ性が良いと、内容物がヒートシール樹脂層面に付着して残留する量が多くなったり、内容物が取り出し難かったりして、容器あるいは蓋材としての使い勝手が悪くなる。
【０００４】
こういった問題を生じやすい内容物の例としては、食品では、カレー、シチュー、粥などのレトルト食品や、マヨネーズ、ケチャップなどの調味料、ヨーグルト、アイスクリームなどが挙げられる。トイレタリー商品では、シャンプー、リンス、食器用洗剤、浴用洗剤などが挙げられる。
【０００５】
特許文献１に記載された蓋材は、上記の問題を解決することを目的としてなされたものであり、熱接着層（ヒートシール樹脂層）の表面に、三次元網目構造からなる多孔質層を形成している疎水性酸化物微粒子を付着させたことを特徴とする。
【先行技術文献】
【特許文献】
【０００６】
【特許文献１】特許第4348401号公報
【発明の概要】
【発明が解決しようとする課題】
【０００７】
特許文献１に記載された蓋材は、撥水性微粒子層を形成する塗布液自体にバインダーを使用していないため、微粒子層が熱接着層に十分に固着できず、微粒子が脱落しやすいという問題がある。このため食品などの内容物に微粒子が異物として入り込んでしまうため、特に食品の場合、安全性が十分に担保できないという問題がある。
【０００８】
また、特許文献１に記載された蓋材は、微粒子層自体の撥水性はあるものの、水以外の食品などの実際の内容物では、弾き性が不十分であるという問題もあった。
【０００９】
本発明の解決しようとする課題は、実際の食品などに対しても十分な弾き性を有し、撥液層が脱落して内容物に混入することがない撥水性積層体を提案するものである。
【課題を解決するための手段】
【００１０】
上記の課題を解決するための手段として、請求項１に記載の発明は、基材層とヒートシール樹脂層を有する積層体であって、
ヒートシール樹脂層は表面に凹凸を有し、凹凸のピッチは、５０μｍ以上２０００μｍ以下であり、凹凸の高さは、５μｍ以上１０００μｍ以下であり、
ヒートシール樹脂層の表面には、
平均一次粒子径が５ｎｍ以上１０００ｎｍ以下の疎水性粒子と、
Ｍ（ＯＲ）ｎ（Ｍは金属元素、Ｏは酸素、Ｒは有機基を表す。また、ｎは金属元素Ｍの配位数を示す）で表される金属アルコキシドあるいは該金属アルコキシドの加水分解物と、
を含む複合物からなる撥水層を有することを特徴とする撥水性積層体である。
【００１１】
本発明に係る撥水性積層体は、撥水層として、平均一次粒子径が５ｎｍ以上１０００ｎｍ以下の疎水性粒子を、金属アルコキシドあるいは金属アルコキシドの加水分解物中に分散させた複合物からなる層を用い、この撥水層を、凹凸を有するヒートシール樹脂層上に形成したので、撥水層の層内凝集力が強く、またヒートシール樹脂層に強固に付着しているため、脱落して内容物に混入することがない。また表面には、ヒートシール樹脂層の凹凸に起因するμｍオーダーの凹凸と疎水性粒子に起因するｎｍオーダーの凹凸が混在するため、表面積が大きくなる。このため、十分な撥水性が発揮され、粘度の高い食品など実際の内容物に対しても高い撥水性を示す。
【００１２】
また、請求項２に記載の発明は、前記疎水性粒子が、ジメチルシリル、トリメチルシリル、ジメチルポリシロキサン、ジメチルシロキサン、アミノアルキルシリル、アルキルシリル、メタクリルシリルのいずれかの官能基で疎水化表面処理された、酸化珪素または酸化アルミニウムであることを特徴とする請求項１に記載の撥水性積層体である。
【００１３】
また、請求項３に記載の発明は、前記金属アルコキシドあるいは該金属アルコキシドの加水分解物中の金属が、珪素、アルミニウム、チタニウムから選択される１種類以上であることを特徴とする請求項１または２に記載の撥水性積層体である。
【００１４】
また、請求項４に記載の発明は、基材層とヒートシール樹脂層を有する積層体の製造方法であって、
ヒートシール樹脂層は表面に凹凸を有し、凹凸のピッチは、５０μｍ以上２０００μｍ以下であり、凹凸の高さは、５μｍ以上１０００μｍ以下であり、
ヒートシール樹脂層の表面には、
平均一次粒子径が５ｎｍ以上１０００ｎｍ以下の疎水性粒子と、
Ｍ（ＯＲ）ｎ（Ｍは金属元素、Ｏは酸素、Ｒは有機基を表す。また、ｎは金属元素Ｍの配位数を示す）で表される金属アルコキシドあるいは該金属アルコキシドの加水分解物と、
を含む複合物からなる撥水層を有しており、
前記ヒートシール樹脂層は、低密度ポリエチレン樹脂、ポリプロピレン樹脂、エチレン−メタクリル酸共重合体、エチレン−酢酸ビニル共重合体、アイオノマー樹脂から選択される１種以上の樹脂からなり、
前記ヒートシール樹脂層表面の凹凸を、スタンパーによる圧着加工によって形成することを特徴とする撥水性積層体の製造方法である。
【００１５】
また、請求項５に記載の発明は、基材層とヒートシール樹脂層を有する積層体の製造方法であって、
ヒートシール樹脂層は表面に凹凸を有し、凹凸のピッチは、５０μｍ以上２０００μｍ以下であり、凹凸の高さは、５μｍ以上１０００μｍ以下であり、
ヒートシール樹脂層の表面には、
平均一次粒子径が５ｎｍ以上１０００ｎｍ以下の疎水性粒子と、
Ｍ（ＯＲ）ｎ（Ｍは金属元素、Ｏは酸素、Ｒは有機基を表す。また、ｎは金属元素Ｍの配位数を示す）で表される金属アルコキシドあるいは該金属アルコキシドの加水分解物と、
を含む複合物からなる撥水層を有しており、
前記ヒートシール樹脂層は、ポリアクリル樹脂、ＥＶＡ樹脂、ポリエチレン樹脂、ＳＢＲ、変性オレフィン樹脂から選択される１種以上の樹脂を主成分とするヒートシール性ニスからなり、
前記表面の凹凸を、スタンパーによる圧着加工によって形成することを特徴とする撥水性積層体の製造方法である。
【００１６】
また、請求項６に記載の発明は、基材層とヒートシール樹脂層を有する積層体の製造方法であって、
ヒートシール樹脂層は表面に凹凸を有し、凹凸のピッチは、５０μｍ以上２０００μｍ以下であり、凹凸の高さは、５μｍ以上１０００μｍ以下であり、
ヒートシール樹脂層の表面には、
平均一次粒子径が５ｎｍ以上１０００ｎｍ以下の疎水性粒子と、
Ｍ（ＯＲ）ｎ（Ｍは金属元素、Ｏは酸素、Ｒは有機基を表す。また、ｎは金属元素Ｍの配位数を示す）で表される金属アルコキシドあるいは該金属アルコキシドの加水分解物と、
を含む複合物からなる撥水層を有しており、
前記ヒートシール樹脂層は、エチレン−酢酸ビニル共重合体またはポリオレフィン樹脂と、ワックスと、タッキファイヤーと、を含むホットメルト樹脂であり、
塗工用の凹版に由来する版目で、前記ヒートシール樹脂層表面の凹凸を形成することを特徴とする撥水性積層体の製造方法である。
【発明の効果】
【００１７】
本発明に係る疎水性積層体は、基材層とヒートシール樹脂層を有する積層体であって、ヒートシール樹脂層は表面に凹凸を有し、凹凸のピッチは、５０μｍ以上２０００μｍ以下であり、凹凸の高さは、５μｍ以上１０００μｍ以下であり、ヒートシール樹脂層の表面には、平均一次粒子径が５ｎｍ以上１０００ｎｍ以下の疎水性粒子と、Ｍ（ＯＲ）ｎ（Ｍは金属元素、Ｏは酸素、Ｒは有機基を表す）で表される金属アルコキシドあるいは該金属アルコキシドの加水分解物と、を含む複合物からなる撥水層を設けたので、疎水層の表面は、疎水性粒子に起因するｎｍオーダーの微細な凹凸と、ヒートシール樹脂層の凹凸に起因するμｍオーダーの凹凸が重なる結果、自然界におけるフラクタル構造に類似した表面形状となり、その結果内容物に対して十分な撥水性を発揮すると共に、撥水層の凝集力が高まり、容易に脱落しない撥水層とすることができる。
【００１８】
また、請求項２に記載の発明のように、前記ナノ粒子が、ジメチルシリル、トリメチルシリル、ジメチルポリシロキサン、ジメチルシロキサン、アミノアルキルシリル、アルキルシリル、メタクリルシリルのいずれかの官能基で疎水化表面処理された酸化珪素または酸化アルミニウムである場合には、撥水層に対してより優れた撥水性を付与することができる。
【００１９】
また、請求項３に記載の発明のように、前記金属アルコキシドあるいは金属アルコキシドの加水分解物中の金属が、珪素、アルミニウム、チタニウムから選択される１種類以上である場合には、撥水層のヒートシール樹脂層に対する接着性や撥水層内の凝集力が高まり、より強固な膜とすることができる。
【００２０】
また、請求項４に記載の発明のように、前記ヒートシール樹脂層が、低密度ポリエチレン樹脂、ポリプロピレン樹脂、エチレン−メタクリル酸共重合体、エチレン−酢酸ビニル共重合体、アイオノマー樹脂から選択される１種以上の樹脂からなり、前記ヒートシール樹脂層表面の凹凸が、スタンパーによる圧着加工によって形成されたものである場合においては、ヒートシール樹脂層の表面に適度な凹凸を能率良く賦与することができる。
【００２１】
また、請求項５に記載の発明のように、前記ヒートシール樹脂層が、ポリアクリル樹脂、ＥＶＡ樹脂、ポリエチレン樹脂、ＳＢＲ、変性オレフィン樹脂から選択される１種以上の樹脂を主成分とするヒートシール性ニスからなり、前記表面の凹凸は、スタンパーによる圧着加工によって形成されたものである場合には、ヒートシール樹脂層を印刷機で形成することも可能となり、コスト面において有利である。
【００２２】
また、請求項６に記載の発明のように、前記ヒートシール樹脂層が、エチレン−酢酸ビニル共重合体またはポリオレフィン樹脂と、ワックスと、タッキファイヤーと、を含むホットメルト樹脂であり、塗工用の凹版に由来する版目が、前記表面の凹凸を形成したものである場合には、ヒートシール樹脂層の形成と同時に凹凸を賦与することが出来るため、ヒートシール樹脂層の表面に適度な凹凸を能率良く賦与することができる。
【図面の簡単な説明】
【００２３】
【図１】図１は、本発明に係る撥水性積層体の基本的な実施態様における断面構造を示した断面模式図である。
【図２】図２は、本発明に係る撥水性積層体におけるヒートシール樹脂層の断面説明図である。
【図３】図３は、本発明に係る撥水性積層体の他の実施態様における断面構造を示した断面模式図である。
【図４】図４は、本発明に係る撥水性積層体の他の実施態様における断面構造を示した断面模式図である。
【図５】図５は、本発明に係る撥水性積層体の他の実施態様における断面構造を示した断面模式図である。
【発明を実施するための形態】
【００２４】
以下図面を参照しながら、本発明に係る撥水性積層体について詳細に説明する。
図１は、本発明に係る撥水性積層体の基本的な実施態様における断面構造を示した断面模式図である。また、図２は、本発明に係る撥水性積層体におけるヒートシール樹脂層の断面説明図である。図３は、本発明に係る撥水性積層体の他の実施態様における断面構造を示した断面模式図である。
【００２５】
本発明に係る撥水性積層体（１）は、基材層（２）とヒートシール樹脂層（３）を有する積層体であって、ヒートシール樹脂層（３）は表面に凹凸を有し、凹凸のピッチ（Ｐ）は、５０μｍ以上２０００μｍ以下であり、凹凸の高さ（Ｈ）は、５μｍ以上１０００μｍ以下であり、ヒートシール樹脂層（３）の表面には、平均一次粒子径が５ｎｍ以上１０００ｎｍ以下の疎水性粒子（６）と、Ｍ（ＯＲ）ｎ（Ｍは金属元素、Ｏは酸素、Ｒは有機基を表す）で表される金属アルコキシドあるいは該金属アルコキシドの加水分解物と、を含む複合物からなる撥水層（４）を有する。
【００２６】
撥水層（４）に含まれる疎水性粒子（６）と、金属アルコキシドあるいは該金属アルコキシドの加水分解物を金属酸化物に換算した時の重量比は、５：９５〜９５：５の範囲であることが望ましい。また、撥水層（４）の膜厚は、１００ｎｍ以上５０００ｎｍ以下であることが望ましい。
【００２７】
本発明に係る撥水性積層体（１）は、粒径の小さい疎水性粒子（６）を、バインダーとしての金属アルコキシド（またはその加水分解物）（７）中に分散した撥水層（４）を、凹凸を有するヒートシール樹脂層（３）の表面に形成したので、撥水層（４）の表面積が大きくなり、撥水性に優れる。また撥水層（４）の層内凝集力が高いため、撥水層（４）が脱落して、内容物に混入するようなことがない。
【００２８】
またさらに、撥水層（４）の膜厚を１００ｎｍ以上５０００ｎｍ以下としたことにより、ヒートシール樹脂層（３）のヒートシール性を妨げることがない。
【００２９】
基材層（２）としては、紙、プラスチックフィルム、アルミニウム箔、アルミニウム蒸着フィルム、無機酸化物蒸着フィルムなど、及びこれらを適宜組み合わせて積層したものを使用することができる。
【００３０】
基材層（２）の表面には、商品を示す印刷が施されていてもよい。基材層（２）の材質、厚さ、構成などは、目的とする積層体の要求品質や加工適性によって適宜選択される。
【００３１】
図３に示した実施態様においては、基材層（２）とヒートシール樹脂層（３）との間にバリア層（８）を設けてある。バリア層（８）としては、アルミニウム箔、アルミニウム蒸着フィルム、無機酸化物蒸着フィルムなどのガスバリア性の材料を用いる。なおこれらのガスバリア性材料は、前述の通り、単体で基材層（２）として用いることもできる。
【００３２】
ヒートシール樹脂層（３）は、積層体の用途が蓋材であれば被着体となる容器の材質や、内容物、必要とされるヒートシール強度などによって、また積層体の用途が包装袋であれば、包装袋の大きさ、形状、内容物、必要とされるヒートシール強度などによって決定される。
【００３３】
積層体の用途が蓋材である場合のヒートシール樹脂層（３）の材質としては、容器の材質がポリエチレン樹脂であれば、ポリエチレン樹脂（ＰＥ）、エチレン−酢酸ビニル樹脂（ＥＶＡ）等が使用できる。容器の材質がポリプロピレン樹脂であれば、ＰＥ、ＥＶＡ、変性オレフィン樹脂等が使用できる。また容器の材質がポリスチレン樹脂であれば、アクリル樹脂、ＥＶＡ、塩化ビニル−酢酸ビニル共重合体（塩酢ビ）、ＰＥ、スチレン−ブタジエンゴム（ＳＢＲ）等が使用できる。
【００３４】
積層体の用途が包装袋である場合のヒートシール樹脂層（３）の材質としては、低密度ポリエチレン樹脂（ＬＤＰＥ）、中密度ポリエチレン樹脂（ＭＤＰＥ）、直鎖状低密度ポリエチレン樹脂（ＬＬＤＰＥ）、ＥＶＡ、エチレン−αオレフィン共重合体、エチレン−メタアクリル酸樹脂共重合体などのエチレン系樹脂や、ポリエチレンとポリブテンのブレンド樹脂や、ホモポリプロピレン樹脂、プロピレン−エチレンランダム共重合体、プロピレン−エチレンブロック共重合体、プロピレン−αオレフィン共重合体などのポリプロピレン系樹脂等が使用できる。
【００３５】
ヒートシール樹脂層（３）と、基材となる紙またはプラスチックフィルムとの密着性を高めるために、基材層（２）の表面にプライマー層を設けてもよい。プライマー層の樹脂系としては、ＥＶＡ、アクリルアミン、ポリエステル、ウレタンエステル、塩酢ビ、変性オレフィン、イミン、ポリブタジエン、ポリアクリル酸エチル（ＥＡＡ）等が用いられる。
【００３６】
ヒートシール樹脂層（３）の表面は、凹凸を有し、図２で示したように、凹凸のピッチ（Ｐ）は、５０μｍ以上２０００μｍ以下が好ましく、凹凸の高さ（Ｈ）は、５μｍ以上１０００μｍ以下であることが好ましい。
【００３７】
凹凸のピッチ（Ｐ）が２０００μｍ以上になると大きな凹凸の効果が薄れ、油脂分を少量含む水滴などが表面に付着しやすくなる傾向にある。凹凸の高さが５μｍより低くなると、液適の転落効果が低下する。また高さが１０００μｍ以上では谷間に付着した液適が引っ掛かりやすくなり、転落性が悪くなる。
【００３８】
ヒートシール樹脂層（３）の表面に凹凸を賦与する方法としては、いくつかの方法が挙げられる。ヒートシール樹脂層（３）を構成する樹脂をＴダイから押し出して、基材層（２）表面にラミネートする押出同時ラミネート法による場合には、スタンパーとして、冷却ロールの表面に予め逆形状の凹凸を形成しておき、冷却と同時に凹凸を賦与する方法がある。
【００３９】
また別工程によって作成された、ヒートシール樹脂層（３）を構成するフィルムを、基材層（２）に貼り合せた後、ヒートシール樹脂層面にスタンパーとしてエンボスロールなどを用いて凹凸を賦与する方法もある。この場合、貼り合せと同時に凹凸を賦型してもよい。
【００４０】
ヒートシール樹脂層（３）は、ポリアクリル樹脂、ＥＶＡ樹脂、ポリエチレン樹脂、ＳＢＲ、変性オレフィン樹脂から選択される１種以上の樹脂を主成分とするヒートシール性ニスを印刷機やコーター機によって塗工してもよい。表面の凹凸は、スタンパーによる圧着加工によって形成する。
【００４１】
また、ヒートシール樹脂層（３）として、ホットメルト系シーラントを用いて、基材（２）の表面にホットメルト塗工する時に、表面に凹凸を持った凹版を用いて塗工することにより、凹版の版目に由来する凹凸を持ったヒートシール樹脂層（３）を塗工と同時に形成する方法がある。
【００４２】
この方法に適したホットメルト型シーラントとしては、エチレン−酢酸ビニル共重合体またはポリオレフィン樹脂と、ワックスと、タッキファイヤーと、を含むホットメルト樹脂である。
【００４３】
ヒートシール樹脂層（３）の表面に形成する凹凸の形状としては、特に制約はなく、ピ
ラミッド型格子状、台形型格子状、ライン状、針状、円錐状、亀甲状、半球状など任意である。ホットメルト型シーラントを用いた場合は、若干ランダムな形状となるが、問題ない。
【００４４】
各層の厚さと、凹凸の高さ（Ｈ）との関係によって、積層体の断面形状は異なってくる。図３に示した例では、凹凸の高さ（Ｈ）よりもヒートシール樹脂層（３）の厚さの方が大きいため、凹凸はバリア層（８）に影響を及ぼしていない。しかし図４に示した実施態様においては、ヒートシール樹脂層（３）の厚さに比較して凹凸の高さ（Ｈ）が大きいため、凹凸の影響がバリア層（８）と基材層（２）の表面まで及んでいる。基材層（２）が紙のように圧縮変形可能な材料であるとこのような状態になる。なお厚さ方向のスケールは他の図と必ずしも一定ではない。
【００４５】
図５に示した実施態様においては、凹凸の影響が基材層（２）の裏面にまで及んでいる。これは、凹凸の大きさが、ヒートシール樹脂層（３）の厚さに比較して大きく、またバリア層（８）や基材層（２）が圧縮変形しないようなたとえば単体フィルムのような場合には、このように凹凸の影響が基材層（２）の裏面にまで及ぶいわゆるエンボスの裏抜けという現象が生じる。
【００４６】
各層の状態がどのようになっていても、撥水層（４）の撥水性に影響を及ぼすのは、撥水層（４）の形状すなわちヒートシール樹脂層（３）の表面形状であって、この凹凸のピッチ（Ｐ）と高さ（Ｈ）とによって、撥水性が決定される。
【００４７】
疎水性粒子（６）としては、疎水官能基で表面処理した無機酸化物粒子が良く、コアとなる粒子が酸化珪素、酸化アルミニウム、酸化チタンなどの酸化物であり、コアとなる粒子の表面をシランカップリング剤で処理して、疎水性の官能基を付与したものが良い。
【００４８】
疎水官能基としては、ジメチルシリル（ＣＨ３）２Ｓｉ（Ｏ−Ｒ）２、トリメチルシリル（ＣＨ３）３ＳｉＯ−Ｒ、ジメチルポリシロキサン（ＣＨ３）２−Ｓｉ−Ｏ−Ｓｉ（Ｏ−Ｒ）３、ジメチルシロキサン、アミノアルキルシリル、アルキルシリル、メタクリルシリルなどが好ましいが、より好ましくはメチル基（ＣＨ３）が多いトリメチルシリル官能基が良い。
【００４９】
疎水性粒子（６）の平均一次粒子径は、５ｎｍ以上１０００ｎｍ以下が好ましく、１０ｎｍ以上５００ｎｍ以下がより好ましく、加工適性、弾き性の観点から、１０ｎｍ以上２００ｎｍ以下が更に好ましい。
【００５０】
疎水性粒子（６）をヒートシール樹脂層（３）に強固に接着させたり、撥水層（４）の層内凝集力を高めるために、バインダーとして金属アルコキシドまたは金属アルコキシドの加水分解物（７）を添加することは、非常に有効である。
【００５１】
金属アルコキシドは、テトラエチルオルソシリケート（Ｓｉ（ＯＣ２Ｈ５）４）（ＴＥＯＳ）、トリイソプロピルアルミニウム（Ａｌ（ＯＣ３Ｈ７）３）などの、一般式Ｍ（ＯＲ）ｎ（Ｍは珪素、チタニウム、アルミニウム、ジルコニウムなどの金属、Ｏは酸素、Ｒはメチル基、エチル基などのアルキル基）で表されるものである。その中でも、Ｍが珪素、アルミニウム、チタニウムである金属アルコキシドの特性が優れている。
【００５２】
撥水層（４）に含まれる粒子分とバインダーの比率については、疎水性粒子（６）と前記金属アルコキシドあるいは該金属アルコキシドの加水分解物を金属酸化物に換算した時の重量比が、５：９５〜９５：５の範囲であることが好ましい。
【００５３】
撥水層（４）の膜厚については、１００ｎｍ以上５０００ｎｍ以下であることが好ましい。１００ｎｍ未満では、十分な撥水性が期待できない。また５０００ｎｍ以上であると、ヒートシール樹脂層（３）のヒートシール性を低下させる恐れがある。
【００５４】
ヒートシール樹脂層（３）の表面に撥水層（４）を形成する方法としては、公知のロールコート法、グラビアコート法、ディッピングコート法、スプレーコート法などを用いることができる。実験室的にはスピンコート法も使用できる。
以下実施例に基づいて、本発明に係る撥水性積層体について更に具体的に説明する。
【実施例１】
【００５５】
基材層（２）として坪量５２．３ｇ／ｍ２の模造紙と厚さ７μｍのアルミニウム箔を貼り合せたものを使用した。アルミニウム箔面にプライマー層を介して、ヒートシール樹脂層（３）としてＬＤＰＥを３０の厚さに押し出し、押し出しと同時に冷却ロールに貼り付けたスタンパーによって凹凸を賦与した。
・ヒートシール樹脂層：ＬＤＰＥ、密度０．９２、厚さ３０μｍ
・スタンパー：ピッチ４００μｍ、深さ５０μｍ、台形型格子形状
このスタンパーによって賦型されたヒートシール樹脂層の凹凸は、ピッチ４００μｍ、深さ４５μｍであった。
【００５６】
プライマー層は、ポリエステル樹脂とイソシアネート硬化剤を混合し、乾燥後の塗布量で１ｇ／ｍ２となるようにバーコーターで塗布し、８０℃１分の熱風乾燥を行った。
【００５７】
撥液層（４）を形成するための塗工液を以下の処方に基づいて調製した。
・疎水性粒子：トリメチルシリル基を付与したシリカ（ＳｉＯ２）粒子（平均一次粒子径１５ｎｍ）を用いた。
・金属アルコキシド加水分解液：ＴＥＯＳ  ２部に、塩酸でｐＨを１に調整した水１部を加えて撹拌し、加水分解液を作成した後、水を加えてＳｉＯ２分として固形分濃度が５％となるように調整した。
・撥液層塗工液：金属アルコキシド加水分解液に、疎水性粒子を固形分重量比（アルコキシドはＳｉＯ２換算）で５０／５０となるように混合、分散して塗工液を作成した。
【００５８】
上記基材のヒートシール樹脂層面に、バーコーターを用いて、上記塗工液を固形分塗布量２ｇ／ｍ２となるように塗工し、１００℃１０分の熱風乾燥を行い、目的とする撥液性積層体を作成した。
【００５９】
評価方法としては、以下の評価を実施した。
撥水性評価：水の転落角を測定。６０°＞：○、６０°≦：×、水とヨーグルトで実施。粒子密着性：セロファン粘着テープ剥離。粒子の取られなし：○、取られあり：×
【実施例２】
【００６０】
スタンパー：ピッチ４００μｍ、深さ５０μｍ、ピラミッド型形状とした。それ以外は実施例１と同様にして、積層体を作成した。
【実施例３】
【００６１】
スタンパー：ピッチ４００μｍ、深さ５０μｍ、モスアイ形状とした。それ以外は実施例１と同様にして、積層体を作成した。なおモスアイ形状とは、蛾の複眼のように、微細な半球が配列した形状をいう。
【実施例４】
【００６２】
スタンパー：ピッチ８００μｍ、深さ１００μｍ、台形型格子形状とした。それ以外は
実施例１と同様にして、積層体を作成した。
【実施例５】
【００６３】
スタンパー：ピッチ１５００μｍ、深さ２００μｍ、台形型格子形状とした。それ以外は実施例１と同様にして、積層体を作成した。
【実施例６】
【００６４】
スタンパー：ピッチ２００μｍ、深さ２０μｍ、台形型格子形状とした。それ以外は実施例１と同様にして、積層体を作成した。
【実施例７】
【００６５】
疎水性粒子：トリメチルシリル基を付与したシリカ（ＳｉＯ２）粒子（平均一次粒子径５０ｎｍ）を用いた。それ以外は実施例１と同様にして、積層体を作成した。
【実施例８】
【００６６】
疎水性粒子：トリメチルシリル基を付与したシリカ（ＳｉＯ２）粒子（平均一次粒子径１００ｎｍ）を用いた。それ以外は実施例１と同様にして、積層体を作成した。
【実施例９】
【００６７】
疎水性粒子：トリメチルシリル基を付与したシリカ（ＳｉＯ２）粒子（平均一次粒子径２００ｎｍ）を用いた。それ以外は実施例１と同様にして、積層体を作成した。
【実施例１０】
【００６８】
疎水性粒子：トリメチルシリル基を付与したアルミナ粒子（平均一次粒子径１５ｎｍ）を用いた。それ以外は実施例１と同様にして、積層体を作成した。
【実施例１１】
【００６９】
疎水性粒子：ジメチルポリシロキサンを付与したシリカ（ＳｉＯ２）粒子（平均一次粒子径１５ｎｍ）を用いた。それ以外は実施例１と同様にして、積層体を作成した。
【実施例１２】
【００７０】
撥液層塗工液：金属アルコキシド加水分解液に、疎水性粒子を固形分重量比（アルコキシドはＳｉＯ２換算）で１０／９０となるように混合、分散して塗工液を作成した。それ以外は実施例１と同様にして、積層体を作成した。
【実施例１３】
【００７１】
撥液層塗工液：金属アルコキシド加水分解液に、疎水性粒子を固形分重量比（アルコキシドはＳｉＯ２換算）で９０／１０となるように混合、分散して塗工液を作成した。それ以外は実施例１と同様にして、積層体を作成した。
【実施例１４】
【００７２】
ヒートシール樹脂層：ＬＬＤＰＥ、密度０．９２、厚さ３０μｍのフィルムを使用した。それ以外は実施例１と同様にして、積層体を作成した。
【実施例１５】
【００７３】
ヒートシール樹脂層：ＣＰＰ、密度０．９０、厚さ３０μｍのフィルムを使用した。それ以外は実施例１と同様にして、積層体を作成した。
【実施例１６】
【００７４】
ヒートシール樹脂層：ポリアクリレート樹脂系のヒートシールニスをバーコートで塗布
し、８０℃１分乾燥した。乾燥後の塗布量は、３ｇ／ｍ２であった。
スタンパー：ピッチ４００μｍ、深さ５０μｍ、台形型格子形状、エンボス条件１００℃、１分、圧力０．４９ＭＰａとした。実際のヒートシール樹脂層の凹凸の高さは、４５μｍであった。それ以外は実施例１と同様にして、積層体を作成した。
【実施例１７】
【００７５】
ヒートシール樹脂層：ＥＶＡ樹脂系のヒートシールニスをバーコートで塗布し、８０℃１分乾燥した。乾燥後の塗布量は、３ｇ／ｍ２であった。
スタンパー：ピッチ４００μｍ、深さ１５０μｍ、台形型格子形状、エンボス条件１００℃、１分、圧力０．４９ＭＰａとした。実際のヒートシール樹脂層の凹凸の高さは、４５μｍであった。それ以外は実施例１と同様にして、積層体を作成した。
【実施例１８】
【００７６】
ヒートシール樹脂層：ホットメルトシーラント（ＥＶＡ＋ワックス＋タッキファイヤ）密度０．９５、版：ピッチ４００μｍ、深さ１５０μｍ、台形型格子形状、平均塗工厚さ２０μｍ
実際のヒートシール樹脂層の凹凸の高さは、２００μｍであった。それ以外は実施例１と同様にして、積層体を作成した。
【００７７】
＜比較例１＞
実施例１において、スタンパーを用いなかった以外は実施例１と同様にして、積層体を作成した。
【００７８】
＜比較例２＞
スタンパー：ピッチ３０μｍ、深さ２０μｍ、台形型格子形状を使用した。
このスタンパーによって賦型されたヒートシール樹脂層の凹凸は、ピッチ３０μｍ、深さ１８μｍであった。それ以外は実施例１と同様にして、積層体を作成した。
【００７９】
＜比較例３＞
スタンパー：ピッチ３０００μｍ、深さ５００μｍ、台形型格子形状を使用した。
このスタンパーによって賦型されたヒートシール樹脂層の凹凸は、ピッチ３０００μｍ、深さ４５０μｍであった。それ以外は実施例１と同様にして、積層体を作成した。
【００８０】
＜比較例４＞
スタンパー：ピッチ１μｍ、深さ１μｍ、台形型格子形状を使用した。
このスタンパーによって賦型されたヒートシール樹脂層の凹凸は、ピッチ１μｍ、深さ０．９μｍであった。それ以外は実施例１と同様にして、積層体を作成した。
【００８１】
＜比較例５＞
スタンパー：ピッチ２０００μｍ、深さ１５００μｍ、台形型格子形状を使用した。
このスタンパーによって賦型されたヒートシール樹脂層の凹凸は、ピッチ２０００μｍ、深さ１３５０μｍであった。それ以外は実施例１と同様にして、積層体を作成した。
【００８２】
＜比較例６＞
スタンパー：ピッチ３０μｍ、深さ２０μｍ、台形型格子形状を使用した。
それ以外は、実施例１５と同様にして、積層体を作成した。
【００８３】
＜比較例７＞
スタンパーを用いなかった以外は、実施例１６と同様にして、積層体を作成した。
【００８４】
＜比較例８＞
スタンパーを用いなかった以外は、実施例１７と同様にして、積層体を作成した。
【００８５】
＜比較例９＞
実施例１８において、ホットメルトシーラントの塗工版をリバース回転とし、版目が生じないようにした。それ以外は実施例１８と同様にして、積層体を作成した。
【００８６】
＜比較例１０＞
疎水性粒子を用いなかった以外は、実施例１と同様にして、積層体を作成した。
【００８７】
＜比較例１１＞
実施例１において、ＴＥＯＳを配合しない塗工液を作成した。それ以外は実施例１と同様にして、積層体を作成した。
【００８８】
以上で得られた積層体について、評価を行った結果を表１に示す。なお表中でバインダーと記したのは、金属アルコキシドまたは金属アルコキシドの加水分解物の意味である。
【表１】
0005966519.tif 000002
【００８９】
スタンパーによるヒートシール樹脂層の凹凸がないか、適当でない比較例１〜９では、ヨーグルトの弾き性が不十分であった。疎水性粒子がない比較例１１では撥水性においても十分でなく、バインダーを用いなかった比較例１１では、密着性に問題が生じた。
【００９０】
これに対して、本発明に係る積層体である実施例１〜１８の積層体は、いずれも弾き性、密着性とも良好な結果が得られた。
【符号の説明】
【００９１】
１・・・撥水性積層体
２・・・基材層
３・・・ヒートシール樹脂層
４・・・撥水層
６・・・疎水性粒子
７・・・金属アルコキシド（またはその加水分解物）
８・・・バリア層
Ｐ・・・凹凸のピッチ
Ｈ・・・凹凸の高さ
【図１】
0005966519.tif 000003
【図２】
0005966519.tif 000004
【図３】
0005966519.tif 000005
【図４】
0005966519.tif 000006
【図５】
0005966519.tif 000007